ПРИГОТОВЛЕНИЕ И ПРИМЕНЕНИЕ СОЕДИНЕНИЙ ЦИНКА

1. Способ получения кристаллов слоистого оксоацетата цинка (LBZA) из реакционного раствора, содержащего ионы цинка, ацетат-ионы и основное соединение, причем:
ацетат-ион является единственным противоионом цинка в реакционном растворе; и/или
основное соединение является гидроксиалкиламином; и/или
основное соединение является первым основным соединением, и реакционный раствор дополнительно содержит второе основное соединение, имеющее более высокий pKa, чем первое основное соединение.
2. Способ по п. 1, в котором ацетат цинка является единственным соединением цинка, используемым для образования реакционного раствора.
3. Способ по п. 1, в котором ацетат-ион является единственным противоионом цинка в реакционном растворе, и основное соединение является гидроксиалкиламином.
4. Способ по п. 1, в котором основное соединение является трис(гидроксиметил)метиламином.
5. Способ по п. 1, в котором реакционный раствор образуют путем растворения ацетата цинка в воде.
6. Способ по п. 5, в котором концентрация ацетата цинка составляет от 0,01 до 0,3М.
7. Способ по п. 1, в котором основное соединение имеет pKa ≤ 9 при 25°C.
8. Способ по п. 1, в котором основное соединение является первым основным соединением, и реакционный раствор дополнительно содержит второе основное соединение, имеющее более высокий pKa, чем первое основное соединение, и при этом второе основное соединение добавляют к реакционному раствору после первого основного соединения.
9. Способ по п. 1, в котором основное соединение является первым основным соединением, и реакционный раствор дополнительно содержит второе основное соединение, имеющее более высокий pKa, чем первое основное соединение, причем второе основное соединение является гидроксиалкиламином.
10. Способ по п. 9, в котором второе основное соединение является этаноламином.
11. Способ по п. 1, в котором реакционный раствор имеет pH от 5,2 до 7,3.
12. Способ по п. 1, в котором реакционный раствор имеет pH от 5,7 до 6,7.
13. Способ по п. 1, в котором реакционный раствор имеет pH от 6,1 до 6,3.
14. Способ по п. 1, содержащий подвергание реакционного раствора облучению микроволнами.
15. Способ по п. 14, в котором кристаллы LBZA являются нанолистами.
16. Способ по п. 1, содержащий выстаивание реакционного раствора.
17. Способ по п. 16, в котором реакционный раствор выстаивают при ≤ 75°C.
18. Способ по п. 17, в котором реакционный раствор выстаивают при ≤ 40°C.
19. Способ по п. 16, в котором кристаллы LBZA являются нанолентами.
20. Способ изготовления материала ZnO, содержащий получение кристаллов LBZA способом по любому из пп. 1-19, а затем пиролитическое разложение кристаллов LBZA.
21. Способ изготовления электронного или полупроводникового компонента, содержащий изготовление материала ZnO способом по п. 20 и встраивание этого материала в электронный или полупроводниковый компонент.
22. Кристалл LBZA, получаемый способом по любому из пп. 1-19.
23. Материал ZnO, получаемый способом по п. 20.